(57)【特許請求の範囲】
【請求項１】
７５〜９０重量％のポリスルホン、２０〜５重量％の熱可塑性ポリカーボネート、及び３〜７重量％のアクリレートゴムを含んでいる組成物であって、該ポリカーボネートと該アクリレートゴムとを一緒にした重量が、該組成物の２５〜１０重量％をなし、該アクリレートゴムが、９０〜９９.８重量％のＣ1〜Ｃ6アルキルアクリレート、０.１〜５重量％の架橋モノマー、及び０.１〜５重量％のグラフト結合モノマーから重合された、第１のエラストマー相５０〜９５重量％、及び第２の剛性熱可塑性相５０〜５重量％を含んでいる組成物。
【請求項２】
該ポリスルホンが構造式
【化１】
0004198782.tif 000004
によってあらわされる単位を含んでいる請求項１に記載の組成物。
【請求項３】
ポリカーボネートがポリ（ビスフェノールＡカーボネート）である請求項１に記載の組成物。
【請求項４】
ポリカーボネート対アクリレートゴムの重量比が５：１〜１：１であるポリカーボネート及びアクリレートゴムと、ポリスルホンとのブレンドを形成し、そして該ブレンドを成形することからなるポリスルホンのノッチ感受性を減少する方法であって、該アクリレートゴムが、９０〜９９.８重量％のＣ1〜Ｃ6アルキルアクリレート、０.１〜５重量％の架橋モノマー、及び０.１〜５重量％のグラフト結合モノマーから重合された、第１のエラストマー相５０〜９５重量％、及び第２の剛性熱可塑性相５０〜５重量％を含んでいる方法。
【請求項５】
ポリカーボネートがポリ（ビスフェノールＡカーボネート）である請求項４に記載の方法。
【請求項６】
該ポリカーボネートと該アクリレートゴムとを一緒にした重量が、樹脂成分の合計重量に基づいて該ブレンドの２５〜１０重量％をなす請求項４に記載の方法。
【請求項７】
５：１〜１：１の重量比でポリカーボネート及びアクリレートゴムを含有している耐衝撃性改質ポリスルホンに使用するための組成物であって、該アクリレートゴムが９０〜９９.８重量％のＣ1〜Ｃ6アルキルアクリレート、０.１〜５重量％の架橋モノマー、及び０.１〜５重量％のグラフト結合モノマーから重合された第１のエラストマー相５０〜９５重量％、及び第２の剛性熱可塑性相５０〜５重量％からなるアクリレートコア・シェル型ゴムである、組成物。
【請求項８】
該ポリカーボネートがポリ（ビスフェノールＡカーボネート）である請求項７に記載の組成物。
【発明の詳細な説明】
【０００１】
【産業上の利用分野】
本発明はポリスルホン類に関し、より詳しくはポリスルホン樹脂の衝撃強さの改良に関する。更に詳しくは、本発明の高衝撃強度ポリスルホン類は、ポリスルホンに加えて、アクリレートコア・シェル型のゴム及びポリカーボネートからなる耐衝撃性改質剤処方を含有している重合体ブレンドである。これらのブレンドは非常に高い耐衝撃強度を有すること及び機械的性質のバランスの良さによって特徴づけられる。
【０００２】
【従来の技術と発明が解決しようとする課題】
ポリ（アリールエーテル）樹脂、例えばビスフェノールＡ又はジヒドロキシジフェニルスルホン及び4,4'ージクロロジフェニルスルホンに由来するポリスルホン重合体類及び共重合体類は、それらの良好な強度及び熱的性質、及び種々の環境での安定性の為、広い用途に受け入れられている。これらの樹脂はノッチ付きでない用途に於ける良好な耐衝撃性を示すが、ノッチや他の表面の不連続が存在する場合は歪集中点を生じ、ポリスルホンから造られた成形品や押出し品はかなり弱くなる。従って、ポリスルホン樹脂の衝撃強度は、ノッチ付きアイゾッド衝撃試験等の機械的な試験によって測定されると、典型的には低いものとなる。
【０００３】
高衝撃用途で使用する、特に亀裂を受け得る又は欠陥を有し得るポリスルホンから造られる物品のより良い性能の為に、衝撃強度と伸度の改良が要求される。勿論、そのような改良はポリスルホンの望ましい性質に対する実質的な悪影響無しで達成されることも重要である。多くの用途で、コンパウンド技術に於ては他の樹脂よりもポリスルホン類が受け入れられるということは、種々の悪い環境、特に高温に於てさえも、この樹脂が優れた安定性を有することによっている。そのような環境での安定性を犠牲にして樹脂の伸度と衝撃強度を高める方法は産業界には容易に採用されないと思われる。
【０００４】
衝撃の改質されたポリスルホン処方物の加工と二次加工の後、並びにそれから造られた物品の使用の間に、添加物がそれらの効果を保持することも重要である。
【０００５】
種々の衝撃改良剤が熱可塑性樹脂と共に使用されることが知られている。一般にそれらの改質剤はゴム状の組成物であって、熱可塑性樹脂中にブレンド又は混入出来るものである。わずかの種類のゴム状改質剤がポリスルホン樹脂中で耐衝撃性を改良する為に効果があることがわかっている。改良するものでも他の重要なポリスルホンの性質に悪影響を与え、しばしばその性質を損なう。効果のある他の衝撃改質剤は造るのが困難であるか及び／又は高価であり、従って市販されていない。ポリスルホンの耐衝撃性は、アクリレートゴムを使用することによって改良することが出来、ポリスルホンとアクリレート共重合体衝撃改質剤の２成分ブレンドは、混ざりけのないポリスルホンよりもより良い耐衝撃性を有することが知られている。しかしながら、これらの２成分ブレンドは又ノッチに対し感受性が強く、あるとしてもこれらのブレンドについて観測されたノッチ付き衝撃強さに於ける改良は少ない。
【０００６】
ポリスルホン類とポリカーボネート類の２成分ブレンドも良く知られている。ポリカーボネート類は一般に高い衝撃強さの性質を有することが知られている。ポリスルホンとブレンドされた時にそのようなブレンドは特に良好な加水分解安定性を示し、この技術分野で特に環境応力によるひび割れ（クレージング）及び亀裂（クラッキング）に対する良好な抵抗性を有するものとして記載されている。従って、ポリスルホン類とポリカーボネート類のブレンドは熱い湿気のある環境に対する暴露が考慮されている種々の用途で有用である。しかしながら、これらのブレンドが引張り強さを含めた機械的性質のバランスの良さを示すとしても、ポリカーボネートをポリスルホン樹脂に添加することは耐衝撃性に於けるわずかな改良しか与えないか又は改良を与えない。これらのブレンドは非常にノッチの存在に感受性が強く、一般に中程度のノッチ付き耐衝撃性を有するにとどまり、それらが市場に受け入れられることをひどく制限している。
【０００７】
従って、ポリスルホン類の良好な機械的な性質と悪環境に於いても性能が良いという特徴は、多くの用途において非常に重要である。これらの性質を高温においてさえも高い水準に維持しつつ、ポリスルホン類の低いノッチ付き耐衝撃性を克服することは、それらの市場に於ける有用性を広げるであろう。低濃度水準で使用されたときも、ポリスルホン成形品及び押出し品の伸度及びとりわけ衝撃特性を改良することが出来、そして更に、特に広い温度範囲にわたって良好な伸度と低いノッチ感受性を保持することが出来る改質剤は、多様な用途に使用するのに十分適した材料を提供するために、ポリスルホン処方物の性質のバランスのよいものを造ることにおいて、コンパウンド業者及び樹脂処方業者により大きな柔軟性を与えるであろう。
【０００８】
従って、ノッチ感受性が減少しており、そしてそれによって優れたノッチ付き衝撃強さの性質を示す組成物であって、ポリスルホンの他の望ましい物理的及び化学的な性質を保持している組成物に対する必要性が存在する。
【０００９】
【課題を解決する手段】
本発明の高衝撃強度ポリスルホン処方物は、ポリスルホンの他に、アクリレートコア・シェル型ゴム及びポリカーボネートを含んでいる衝撃改質剤処方を含有しているポリマーブレンドである。本発明の組成物は非常に高いノッチ付き衝撃強さを示し、従ってスーパータフポリスルホン類として特徴づけられる。本発明は、スーパータフポリスルホン類を提供する方法としても特徴づけられる。
【００１０】
本発明に従うスーパータフポリスルホン重合体ブレンドは、ポリスルホン樹脂と、アクリレートコア・シェル型ゴム及びポリカーボネートからなる衝撃改質剤組成物を含んでいる。この技術分野でポリ（アリールエーテルスルホン）樹脂とも知られている本発明の実施に有用なポリスルホン樹脂は、次の構造式で表わされるビスフェノールＡ部分及びジフェニルスルホン部分からなっている繰り返し単位からなるポリスルホンを含んでいる。
【化２】
0004198782.tif 000002
そのようなポリスルホン樹脂は、例えば、アモコポリマーズ  インコーポレイテッドからの例えばＵＤＥＬ（登録商標）ポリスルホン樹脂のようなものを含めた市販品として容易に入手できる。
【００１１】
例えばジヒドロキシジフェニルスルホン及びジクロロジフェニルスルホンに由来し、従ってジフェニルスルホン部分の繰り返し単位のみを含有しているポリエーテルスルホン重合体類もこの分野で知られている。しばしばＰＥＳ樹脂として呼ばれているそのような樹脂は、例えば住友化学株式会社からスミカエクセルポリエーテルスルホン樹脂等市販品を入手できる。ＰＥＳ樹脂並びに1:1以外のモル比でビスフェノールＡ部分とジフェニルスルホン部分を含んでいる種々の共重合体、例えばＢＡＳＦから入手できるウルトラソンスルホン樹脂も、本発明の実施に於けるポリスルホン樹脂成分として使用するのに適していることがわかった。
【００１２】
ポリ（アリエルエーテルスルホン類）の製造方法は広く知られ、幾つかの適した方法がこの分野で十分開示されている。これらの樹脂は一般に２つの方法の何れか、即ち、カーボネート法又はアルカリ金属水酸化物法によって製造される。塩化メチレン、クロロホルム、N-メチルピロリドン等の適当な溶媒中での換算粘度データーによって示されるポリスルホンの分子量は、少なくとも0.3dl/g、好ましくは少なくとも0.4dl/g、そして典型的には約1.5dl/gを越えないものである。
【００１３】
本発明の実施に於て使用するのに適したアクリレートコア・シェル型ゴムは、一般に約５０〜９５重量％の第一のエラストマー相、及び約５０〜５重量％の第２の剛性熱可塑性相を含んでいる。第１の相は、Ｃ1〜Ｃ6アルキルアクリレート約７５〜９９.８重量％から重合されてアクリレートゴムの芯を生じ、これが約０.１〜５重量％の適当な架橋モノマーで架橋され、これに約０.１〜５重量％のグラフト結合モノマーが加えられる。
【００１４】
適当なアルキルアクリレート類にはアクリル酸メチル、アクリル酸エチル、アクリル酸イソブチル及びアクリル酸ｎ−ブチルが含まれる。好ましいアクリレートはアクリル酸ｎ−ブチルである。適当な架橋モノマー類には、ポリオール類のポリアクリル及びポリメタクリルエステル類、例えばブチレンジアクリレート及びジメタクリレート、トリメチロールプロパントリメタクリレート等、ジ−及びトリビニルベンゼン、ビニルアクリレート及びメタクリレート等が含まれる。好ましい架橋モノマーはブチレンジアクリレートである。
【００１５】
グラフト結合モノマーは特に重合の後期の段階に於てエラストマー相中に残留水準の不飽和を与え、従ってエラストマーの粒の表面又は表面近くに残留水準の不飽和を与える。好ましいグラフト連結モノマー類は、アルキルメタクリレート及びジアルキルマレエートである。剛性熱可塑性相はＣ1〜Ｃ16メタクリレート、スチレン、アクリロニトリル、アルキルアクリレート類、アルキルメタクリレート、ジアルキルメタクリレート等を含み得る。好ましくはこの相は少なくとも約５０重量％のＣ1〜Ｃ4アルキルメタクリレートである。
【００１６】
ポリブタジエンからなるゴム状エラストマーのコア及び硬質グラフトのシェルから形成されるメタクリレート-ブタジエン-スチレン（ＭＢＳ）コア・シェル型グラフト共重合体も、この分野で、種々の熱可塑性樹脂に対する衝撃改質剤として、単独でそして特定の安定剤処方との組合せで開示されている。アクリレートグラフト共重合体の製造はこの分野でよく記載されている。本発明の組成物で使用するのに適したアクリレートゴム改質剤は市販されており、商品名パラロイド（登録商標）ＥＸＬ−３３６１のもとにペンシルバニア州フィラデルフィアのローム アンド ハース社から得ることが出来るアクリレートゴム改質剤を含んでいる。
【００１７】
本発明の実施で使用するのに適したポリカーボネート類は、約8000から200,000を越える平均分子量好ましくは約20,000〜80,000の平均分子量及び25℃で塩化メチレン中で測定した0.40〜1.0dl/gのI.V.を有するホモポリカーボネート、コポリカーボネート類、及びコポリエステルカーボネート類及びそれらの混合物を含めた高分子量熱可塑性芳香族重合体類である。
【００１８】
ポリカーボネート類は二価のフェノール及びカーボネート前駆体類に由来するのが好都合であり得る。ポリカーボネート類を製造するのに使用するのに適した二価フェノールの典型は、2,2-ビス(4-ヒドロキシフェニル）プロパン（ビスフェノールＡ），ビス(4-ヒドロキシフェニル）メタン、2,2-ビス(4-ヒドロキシ-3-メチルフェニル）プロパン、4,4-ビス(4-ヒドロキシフェニル）ヘプタン、2,2-(3,5,3'5'-テトラクロロ-4,4'-ジヒドロキシフェニル）プロパン、2,2-(3,5,3',5'-テトラブロモ-4,4'-ジヒドロキシフェニル）-プロパン及び3,3'-ジクロロ-4,4'-ジヒドロキシジフェニルメタンである。他の適当な二価フェノール類も利用出来、それらには米国特許2,999,835、3,038,365、3,334,154及び4,131,575中に開示されたものを含む。使用されるカーボネート先駆体はホスゲン等のハロゲン化カルボニル、カーボネートエステル又はハロホルムであり得る。
【００１９】
ポリカーボネート類は、広範囲の既知の方法、例えば、上に引用した文献及び米国特許4,018,750及び4,123,436に述べられた方法に従って、二価フェノールをジフェニルカーボネート又はホスゲン等のカーボネート前駆体と反応させることにより、又は米国特許3,153,008に開示されるようなエステル交換方法により、並びに当業者に知られた他の方法により製造できる。
【００２０】
適当なポリカーボネート樹脂も種々の市販品から入手することが出来る。それらには、ゼネラル  エレクトリック  カンパニーからのレキサン（Ｌｅｘａｎ）（登録商標）ポリカーボネート樹脂及びバイエル コーポレイションからのマクロロン（Ｍａｋｒｏｌｏｎ）（登録商標）ポリカーボネート樹脂として入手できるポリ（ビスフェノールＡカーボネート）樹脂が含まれる。
【００２１】
本発明に従って、ポリカーボネートとアクリレートゴム改質剤を含有している耐衝撃性改質組成物は、ポリカーボネート成分とアクリレートゴムとを、ポリカーボネート対アクリレートゴムの重量比約５：１〜約１：１の範囲で含む。
【００２２】
本発明の高衝撃強度ポリスルホン組成物は、約７０〜９２重量％のポリスルホン、及び約３０〜約８重量％のポリカーボネートとアクリルゴムとの耐衝撃性改質用組合せ剤を含んでいる。
【００２３】
本発明のポリスルホン組成物の３つの樹脂成分の合計重量で述べると、この組成物は約７０〜９２重量％のポリスルホン、約２５〜約５重量％のポリカーボネート、及び約３〜約１０重量％、好ましくは約３〜約７重量％のアクリレートのコア・シェル型のゴムを含んでいる。
【００２４】
本発明のポリスルホン組成物は更に、約６０重量％までの種々の添加物を種々の化学的及び物理的性質を改良又は修正するために含むようにコンパウンドすることができる。そのような添加物の例には難燃剤、抗酸化剤、光安定剤、加工助剤、着色剤、充填剤、及び強化剤が含まれる。強化剤として適当なものは、ガラス繊維及び黒煙繊維を含む炭素繊維である。金属繊維、アルミナ、及び珪酸アルミニムル繊維、酸化アルミニウム繊維、ロックウール繊維なども特定の用途には有用であることが解っている。代表的な充填物質には微粒状及び粉末状の形の珪酸カルシウム、シリカ、粘土、滑石、雲母、カーボンブラック、二酸化チタン、珪灰石（wollastonite)、ポリテトラフロロエチレン、グラファイト、アルミナトリハイドレート、炭酸アルミニウムナトリウム、重晶石（baryte）等が含まれる。そのような添加物の適当な種類及び水準は加工技術及び生じる製品の最終用途に依存し、当業者に決定されることができる。
【００２５】
本発明に従うポリスルホン組成物は樹脂コンパウンド技術に於てよく知られ一般に使用されている種々のコンパウンド及びブレンド方法の任意のものを使用してコンパウンドすることが出来る。粉末、ペレット、又は他の適当な形態のポリスルホンと改質剤成分は、望ましい均一なブレンドを得るために、例えばツインスクリュー押出し機等の高剪断ミキサーを使用して、樹脂状の成分を溶融物にするのに効果的な温度で溶融コンパウンド化されることが出来る。混合を促進するために溶融コンパウンド化に先立ってまず成分を粉末又はペレット等の固形で一緒にすることが出来る。残りの成分と一緒にするのに先立って、微粒、繊維及び他の添加物を１またはそれ以上の成分中に混入することが出来、又は成分は、慣用のドライブレンド法を使用して粉末又はペレット形で物理的に混合されることが出来る。そして次に押出しコンパウンド化されることが出来る。コンパウンド化する押出し機中で樹脂を可塑性にし、そしてこの分野で一般的に実施されているような押出し機中のポートを通じて添加物、微粒又は繊維を溶融組成物に対し供給することが、本発明の組成物をコンパウンドするのに有用であることがわかった。
【００２６】
発明された高衝撃強度ポリスルホン組成物は、射出成形することが出来、又は二次加工技術で良く知られ、広く実施されている種々の方法及びプロセスの任意のもの、例えばシート、フィルム、チューブ又はプロフィールの溶融押出しを使用して、フィルム、シート又は他の形態を形成するために二次加工することが出来る。組成物はまた複合材又はラミネート化構造の為のマトリックス材料又はバインダーとしても使用することが出来、そしてガラス繊維又は炭素繊維等の１以上の強化繊維５〜６０重量％、並びに充填材、例えば、粘土、滑石、鉱物充填剤などと更にコンパウンド化されたときに、極端な環境に於て使用することが意図される成形品中に特に望ましいことがわかった。
【００２７】
発明された組成物は、広範囲の物理的形状及び形態のものに応用される。それらにはフィルム、成形品及び押出し品が含まれる。フィルムとして使用されたとき、又は成形又は押出しされた製品として造られたときに、これらのブレンドは、それらから造られた充填されラミネートされた製品を含めて、室温で良好な物理的な性質と優れた化学的抵抗性を保持するのみならず、長期間高温に於てそれらの強度及び良好な性能を保持する。本発明の高衝撃強度組成物から造られるフィルム及び成形品は、自動車への用途に特に有用であり、そして耐久品及び電機製品、熱い湿潤な環境に対する抵抗性が特に重要である医学的及び鉛管用途、及び安全装置及びプロテクターに特に有用である。
【００２８】
本発明は例示のためであって制限するためではない為に与えられる次の例示実施例及び比較例を考慮することによってより良く理解されるであろう。実施例中すべてのパーセントは、別途特定されないかぎり重量％である。
【００２９】
【実施例】
実施例で用いられた樹脂成分は次のものを含む：
ポリスルホン：      アモコ  ポリマーズ  インコーポレイテッドからユーデル（ＵＤＥＬ）ポリスルホン樹脂として得られるビスフェノールＡ部分とジフェニルスルホン部分を含有するポリ（アリルエーテルスルホン）
ポリカーボネート：  ゼネラル エレクトリック カンパニーからレキサン（Ｌｅｘａｎ）ビスフェノールＡポリカーボネート樹脂として得られるポリ（ビスフェノールＡカーボネート）
ゴム：              ローム  アンド  ハース  コーポレイションからのパラロイド（Ｐａｒａｌｏｉｄ）ＥＸＬ−３３６１アクリレートグラフト共重合ゴム改質剤として得られるアクリレートのコア・シェル型ゴム
【００３０】
コンパウンド化は、所望の樹脂を添加物とドライブレンドし、そしてそのブレンドを２５mmのベルストフ（Berstoff）のコローテーティング 部分インターメッシング ツインスクリュー押出し機に供給することによって達成した。コンパウンド化された重合体はストランドダイを通して水中に押出され、次にチョップされてペレットを形成した。各ブレンド中の種々の成分並びにそれらの量部は以下の表１に示される。また組成物はのチバ ガイギーカンパニーからのイルガノックス１０１０熱安定剤０.１重量％を含有した。
【００３１】
第１の帯域で２９９℃、第２の帯域で３１０℃、そして最終帯域で３１０℃のバレル温度で運転されるアルバーグ（Arburg）射出成形機を使用することによって、一般的に、ブレンドを射出成形し、試験標本を与えた。金型温度は１２１℃であった。機械的な性質は別に示されない限り室温での性質であり、別途示されない限り、ＡＳＴＭの出版物手順Ｄ−６３８（引張り性質）、Ｄ−７９０（曲げ性質）及びＤ−２５６（ノッチ付きアイゾッド衝撃強度）に従って測定された。加熱たわみ性はＡＳＴＭ Ｄ−６４８によりアニーリングされない試料で測定した。
【００３２】
比較目的の為にポリスルホン、ポリスルホンにアクリレートゴム改質剤のみを組合せたもの、及びポリスルホンとポリカーボネートのみを組合せたものからなる３つの処方物、Ｃ−１〜Ｃ−４を製造し、成形し、そして次の同じ手順に従って試験した。
【００３３】
実施例１〜４の本発明の衝撃改質組成物及び比較組成物の機械的性質を表１にまとめた。
0004198782.tif 000003
注１：詳細については本文を参照
注２：試験方法については本文を参照、引張り強さ＝極限引張り強さ、伸びは破断点伸び
*単位はフィート・ポンド／ノッチ（ft-lb/in notch）；ＨＤＴ＝２６４ｐｓｉたわみにおける加熱たわみ温度
【００３４】
上記の試験結果を考察することにより実施例１〜４の衝撃改質ポリスルホン類はスーパータフポリスルホン組成物であることが明らかである。これらの組成物の衝撃強度はポリスルホン単独のＣ−４よりもそしてポリスルホンとアクリレート改質剤単独のＣ−３からなる組成物よりも実質的に改良されている。更にポリスルホンとポリカーボネートの５０／５０及び８０／２０のブレンドであるＣ−１及びＣ−２もスーパータフエンジニアリング樹脂の特徴としてこの分野でみなされる衝撃性よりもずっと低い比較的低い衝撃強度を有することが解る。
【００３５】
全てのブレンドの実施例及び対照例（比較組成物）についてのノッチ付きではないアイゾット衝撃性も測定したが、その試験でいずれも破壊されなかった。従って、ポリスルホンと衝撃改質剤のみを含有しているポリスルホンのノッチ感受性は、Ｃ−３及びＣ−４についてのノッチ付きアイゾット衝撃性から明らかである。同様にポリスルホンとポリカーボネートのブレンドＣ−１及びＣ−２にも非常にノッチ感受性である。従って、実施例１〜４のポリスルホン、ポリカーボネート及び少量のアクリレートゴム改質剤の組合せによって示される高い耐衝撃性及び低いノッチ感受性は予想外のものである。
【００３６】
アクリレートゴムとポリカーボネート樹脂の衝撃改質剤組合せは物は、スーパータフ性が要求される用途に於て広く使用されているポリカーボネート樹脂、エンジニアリング熱可塑性樹脂の性質と匹敵する耐衝撃性を有する高い耐衝撃性のポリスルホン組成物を提供する。実施例１〜４の組成物についての性質データーから他の重要な機械的及び熱的性質、特に引張り強さ、曲げ弾性率及びＨＤＴの減少が殆ど無い状態で、衝撃強度の改良が得られることが明らかであろう。
【００３７】
従って、本発明は高い耐衝撃性のポリスルホン組成物及び衝撃改質ポリスルホン類のノッチ感受性を減少する方法に関することが解る。本発明の高衝撃スーパータフポリスルホンは約７０〜９２重量％のポリスルホン、及び、ポリカーボネート対アクリレートゴム重量比約５：１〜約１：１の芳香族ポリカーボネートとアクリレートゴムを含有する約８〜約３０重量％の衝撃改質組成物を含むであろう。また、本発明の組成物は約７０〜約９５重量％のポリスルホン、約５〜２５重量％のポリカーボネート及び約３〜約１０重量％のアクリレートゴムを含有するものとして記載され得る。
【００３８】
本発明は、約５：１〜約１：１の重量比の芳香族ポリカーボネートとアクリレートゴムの組合せからなる、樹脂成分の合計に基づいて３０重量％まで、好ましくは約５〜約３０重量％の衝撃改質剤とコンパウンド化することからなる、ノッチ付き耐衝撃性を改良し、ポリスルホン樹脂のノッチ感受性を減少する方法として特徴付けることも出来る。
【００３９】
本発明は本明細書に述べられた特定の具体例によって記載され、説明されてきたが当業者は別のアクリレートゴム改質剤、ポリカーボネート類及びポリスルホン類であって、本発明の開示の範囲内のものが利用できること又は容易に得られ使用できることを認識するであろう。更に別の修飾及び変更が樹脂処方及び複合材二次加工技術に於ける当業者には明らかであり、そのような変更及び修飾は添付の特許請求の範囲に定義される本発明の範囲内にあるものと理解されるであろう。